(57)【特許請求の範囲】
【請求項１】
分子鎖末端にカルボキシル基を有する脂肪族ポリエステル樹脂を原料とする繊維を含有する生分解性不織布であって、５％重量減少温度が１７０℃以上のモノカルボジイミド化合物によって該脂肪族ポリエステル樹脂の末端カルボキシル基のうち一部または全部が封鎖され、かつ湿熱雰囲気下での強伸度指数低下率が３０％未満であり、かつ脂肪族ビスアミドおよび／またはアルキル置換型の脂肪族モノアミドを０．１〜５．０ｗｔ％含有することを特徴とする生分解性スパンボンド不織布。
【請求項２】
分子鎖末端にカルボキシル基を有する脂肪族ポリエステル樹脂からなる芯鞘複合繊維を含有する生分解性不織布であって、該芯鞘複合繊維の鞘成分樹脂のみが５％重量減少温度が１７０℃以上のモノカルボジイミド化合物によって該末端カルボキシル基の一部または全部が封鎖され、かつ該芯鞘複合繊維の鞘成分比率が５〜７０ｖｏｌ％であり、かつ湿熱雰囲気下での強伸度指数低下率が３０％未満であり、かつ脂肪族ビスアミドおよび／またはアルキル置換型の脂肪族モノアミドを０．１〜５．０ｗｔ％含有することを特徴とする生分解性スパンボンド不織布。
【請求項３】
末端カルボキシル基濃度が、０〜２０当量／ｔｏｎであることを特徴とする請求項１または２に記載の生分解性スパンボンド不織布。
【請求項４】
脂肪族ポリエステル樹脂が、ポリ乳酸樹脂であることを特徴とする請求項１〜３のいずれかに記載の生分解性スパンボンド不織布。
【請求項５】
請求項１〜４のいずれかに記載の生分解性スパンボンド不織布からなることを特徴とする資材。
【発明の詳細な説明】
【技術分野】
【０００１】
本発明は、耐加水分解性に優れた脂肪族ポリエステル系の生分解性不織布に関するものであって、不織布を製造する際に刺激臭等の発生もなく製造環境が良好であり、土木資材をはじめとする各用途に好適に用いることができる生分解性スパンボンド不織布に関するものである。
【背景技術】
【０００２】
近年、環境意識の高まりから種々の生分解性樹脂からなる不織布が提案されている。
生分解性不織布は、自然環境下で、日光、紫外線、熱、水、酵素、微生物等の作用により化学的に分解され、さらには形態的に崩壊するため、焼却処理の必要がなく、埋め立て処理や屋外への放置により処分が可能である。仮りに、焼却処理をした場合でも、生分解性樹脂は従来の不織布に使用されているポリエステルやポリプロピレン、ナイロン等の樹脂に比べ、一般的に燃焼熱量が低いため、焼却時に焼却炉を傷めないというメリットがある。
【０００３】
また、生分解性樹脂の中でも、二酸化炭素を大気中から取り込み成長する植物資源を原料とすることで、二酸化炭素の循環により地球温暖化を抑制できることが期待できるとともに、資源枯渇の問題も解決できる可能性があるため、植物資源を出発点とする樹脂、すなわちバイオマス利用の樹脂に注目が集まっている。
【０００４】
しかし、これまでのバイオマス利用の生分解性樹脂は、力学特性や耐熱性が低いとともに、製造コストが高いといった課題があり、汎用プラスチックとして使われることはなかった。
【０００５】
一方、近年では、力学特性や耐熱性が比較的高く、製造コストの低い生分解性樹脂として、でんぷんの発酵で得られる乳酸を原料としたポリ乳酸樹脂が脚光を浴びている。
ポリ乳酸樹脂を用いたポリ乳酸不織布の開発は、生分解性を活かした土木資材や農業資材等が先行しているが、それに続く用途として生活資材用途、工業資材用途、車両資材用途への応用も期待されている。
【０００６】
しかしながら、ポリ乳酸繊維およびそれからなる不織布は、使用環境下において加水分解が進むため、高い強度保持率が要求される用途においては、製品寿命が短いという問題があった。
【０００７】
この問題を改善するため、ポリ乳酸系芯鞘複合繊維からなり、該芯成分のポリ乳酸系樹脂より２０℃以上融点の低いポリ乳酸系樹脂を鞘成分とすることにより不織布の機械的特性を向上させ、ウエザーメータを用いた耐候性試験において３００時間照射後の強力保持率が５０％以上であるというポリ乳酸系長繊維不織布からなる生分解性農業用被覆資材が知られている（特許文献１参照）。
【０００８】
しかしながら、該生分解性農業用被覆資材は、ポリ乳酸繊維の強度低下の過程で大きな要因となる加水分解について何ら対策が施されていないため、使用中に雨露の影響を受け加水分解反応が起こり、繊維、ひいては不織布の強度低下が進行するという欠点があった。
【０００９】
一方、ポリカルボジイミド化合物を添加して耐加水分解性を向上させた生分解性プラスチック組成物が知られている（特許文献２参照）。
しかしながら、該特許文献２中に記載のポリカルボジイミド化合物は、ポリ乳酸への分散性が低いとともに、ゲル化が発生しやすく、耐加水分解性向上に不十分なばかりか、繊維や不織布に適用する際の紡糸性が不安定となり、工業的な繊維、不織布の生産には適用しがたく、さらに、耐熱性が悪いことに起因し、ポリカルボジイミド化合物を添加したポリマを溶融紡糸すると、カルボジイミド化合物に由来した刺激性の分解ガスが発生するために作業環境が悪化する問題があった。
【００１０】
また、モノカルボジイミド化合物を添加することにより、耐加水分解性を向上させたポリ乳酸繊維や、分子中に２以上のカルボジイミド基を有し、その末端がカルボン酸で封止されている特定のポリカルボジイミド化合物が混合されてなるポリ乳酸繊維が提案されている（特許文献３および特許文献４）。
【００１１】
これらのポリ乳酸繊維は、製造時に刺激性の分解ガスの発生も少ないため各種繊維製品に好適に用いることができるとあるが、これらのポリ乳酸繊維を用いて生分解性不織布を製造した場合、不織布はその製造時に熱接着やニードルパンチによる繊維の絡合など、繊維に少なからずダメージが与えられるため、たとえ不織布を構成する繊維が優れた耐加水分解性を有していても、それがそのまま不織布の耐加水分解性の向上や湿熱条件下での強度保持率の向上につながるものではなかった。
【特許文献１】特開２０００−３３３５４２号公報
【特許文献２】特開平１１−８０５２２号公報
【特許文献３】特開２００１−２６１７９７号公報
【特許文献４】特開２００４−３３２１６６号公報
【発明の開示】
【発明が解決しようとする課題】
【００１２】
本発明は、耐加水分解性に優れた脂肪族ポリエステル系生分解性不織布を提供せんとするものであって、不織布を製造する際に刺激臭等の発生もなく製造環境が良好であり、土木資材等をはじめとする各種用途に好適に用いることができる生分解性不織布を提供することを目的とする。
【課題を解決するための手段】
【００１３】
かかる課題を解決するために、本発明の生分解性不織布は、以下の（１）の構成、または（２）の構成からなるものである。
（１）分子鎖末端にカルボキシル基を有する脂肪族ポリエステル樹脂を原料とする繊維を含有する生分解性不織布であって、５％重量減少温度が１７０℃以上のモノカルボジイミド化合物によって該脂肪族ポリエステル樹脂の末端カルボキシル基のうち一部または全部が封鎖され、かつ湿熱雰囲気下での強伸度指数低下率が３０％未満であり、かつ脂肪族ビスアミドおよび／またはアルキル置換型の脂肪族モノアミドを０．１〜５．０ｗｔ％含有することを特徴とする生分解性スパンボンド不織布。
（２）分子鎖末端にカルボキシル基を有する脂肪族ポリエステル樹脂からなる芯鞘複合繊維を含有する生分解性不織布であって、該芯鞘複合繊維の鞘成分樹脂のみが５％重量減少温度が１７０℃以上のモノカルボジイミド化合物によって該末端カルボキシル基の一部または全部が封鎖され、かつ該芯鞘複合繊維の鞘成分比率が５〜７０ｖｏｌ％であり、かつ湿熱雰囲気下での強伸度指数低下率が３０％未満であり、かつ脂肪族ビスアミドおよび／またはアルキル置換型の脂肪族モノアミドを０．１〜５．０ｗｔ％含有することを特徴とする生分解性スパンボンド不織布。
【００１４】
さらに、かかる（１）または（２）の本発明の生分解性不織布において、具体的に、より好ましくは、以下の（３）または（４）の構成を有するものである。
（３）末端カルボキシル基濃度が、０〜２０当量／ｔｏｎであることを特徴とする上記（１）または（２）に記載の生分解性スパンボンド不織布。
（４）脂肪族ポリエステル樹脂が、ポリ乳酸樹脂であることを特徴とする上記（１）〜（３）のいずれかに記載の生分解性スパンボンド不織布
【００１８】
さらに、上述した本発明の生分解性スパンボンド不織布は、以下の（５）に示した用度に使用され、特異な効果を発揮するものである。
（５）上記（１）〜（４）のいずれかに記載の生分解性スパンボンド不織布からなることを特徴とする資材。
【発明の効果】
【００１９】
本発明によれば、製造する際に刺激臭等の発生もなく製造環境が良好であり、耐加水分解性に優れた生分解性スパンボンド不織布が得られる。
本発明の生分解性スパンボンド不織布は、土木資材をはじめとする各種の用途に好適に用いることができる。
【発明を実施するための最良の形態】
【００２０】
本発明の生分解性スパンボンド不織布は、分子鎖末端にカルボキシル基を有する脂肪族ポリエステル樹脂を原料とする繊維を含有する生分解性不織布であり、該分子鎖末端のカルボキシル基を、５％重量減少温度が１７０℃以上のモノカルボジイミド化合物によってその一部または全部を末端封鎖した脂肪族ポリエステル樹脂からなる繊維を用いた生分解性スパンボンド不織布である。
【００２１】
本発明の生分解性不織布は、長繊維不織布でスパンボンド法により製造されるものが多様な用途に適するので好ましい。
【００２２】
長繊維不織布の場合は、例えば、溶融したポリマーをノズルから押し出し、これを高速吸引ガスにより吸引延伸した後、移動コンベア上に繊維を捕集してウェブとし、さらに連続的に熱接着、絡合等を施すことにより一体化してシートに形成をする、いわゆるスパンボンド法などにより製造することができる。
【００２５】
不織布の形成方式は、湿熱雰囲気下での強伸度指数低下率が３０％未満である生分解性不織布を形成することが重要であり、スパンボンド不織布の場合は、構成する繊維をより高度に配向結晶化させるため、紡糸速度は好ましくは２０００ｍ／分以上、より好ましくは３０００ｍ／分以上、さらに好ましくは４０００ｍ／分以上とし、またウェブを熱接着する際の圧着面積率が大きすぎると熱接着されている部分から強度低下が進行するため、熱接着する際の圧着面積率は好ましくは５〜３０％とし、より好ましくは１０〜２５％とすることにより、湿熱雰囲気下での強伸度指数低下率が３０％未満である生分解性不織布を製造することができる。  
【００２６】
本発明にかかる生分解性スパンボンド不織布の強伸度指数低下率の下限値は、１％程度まで、より好ましくは２％までである。
【００２７】
本発明の生分解性スパンボンド不織布において、生分解性不織布を構成する繊維の原料として使用する脂肪族ポリエステル樹脂としては、特に限定されるものではないが、ポリ乳酸樹脂、ポリブチレンサクシネート樹脂、ポリカプロラクトン樹脂、ポリエチレンサクシネート樹脂、ポリグリコール酸樹脂、ポリヒドロキシブチレート系樹脂などが好適に用いられ、中でも力学特性や耐熱性が比較的高く、製造コストの低い点でポリ乳酸樹脂が特に好ましく用いられる。また、これらの樹脂を複数種類複合して用いてもよい。樹脂の複合の方法としては、溶融した複数種類の樹脂を混合する方法や、２種類の樹脂を芯鞘型、サイドバイサイド型、海島型、多葉型などの複合繊維の形態にする方法が好ましい方法である。
【００２８】
本発明の生分解性スパンボンド不織布において、前記生分解性樹脂に結晶核剤や艶消し剤、顔料、防カビ剤、抗菌剤、難燃剤、滑剤等を本発明の効果が損なわれない範囲で添加することは何ら差し支えないところではあるが、特に、生分解性スパンボンド不織布を製造する際に刺激臭の発生をより減少させるために、脂肪族ビスアミドおよび／またはアルキル置換型の脂肪族モノアミドを０．１〜５．０ｗｔ％の範囲で添加することが重要であり、０．３〜４．０ｗｔ％の範囲で添加することがより好ましく、０．５〜２．０ｗｔ％の範囲で添加することがさらに好ましい。脂肪族ビスアミドまたはアルキル置換型の脂肪族モノアミドをそれぞれ単独で用いてもよいし、両者を併用して含有するものでもよい。脂肪族ビスアミドおよび／またはアルキル置換型の脂肪族モノアミドの含有量が０．１ｗｔ％よりも少ない場合は、脂肪族ビスアミドおよび／またはアルキル置換型の脂肪族モノアミドの有する離型効果が十分に発揮されず、熱接着工程を有するスパンボンド不織布製造方法の場合は、熱ロールなどに脂肪族ポリエステル樹脂のカルボキシル基末端と未反応のカルボジイミド化合物を含む脂肪族ポリエステル樹脂が付着しやすくなるため、含まれるカルボジイミド化合物が熱分解し、不快な刺激臭が発生しやすくなるため好ましくない。一方、含有量が５．０ｗｔ％を超える場合は、紡糸性が安定せずに、製糸ができないこともあり得るため好ましくない。
【００２９】
本発明の生分解性スパンボンド不織布において用いられる脂肪族ビスアミドは、特に限定されるものではないが、飽和脂肪酸ビスアミド、不飽和脂肪酸ビスアミド、および芳香族系脂肪酸ビスアミド等が好ましく、例えばメチレンビスステアリン酸アミド、エチレンビスステアリン酸アミド、エチレンビスバルミチン酸アミド、エチレンビスオレイン酸アミド等が挙げられ、これらを複数種類混合して使用してもよい。
【００３０】
本発明の生分解性スパンボンド不織布において用いられるアルキル置換型の脂肪族モノアミドは、特に限定されるものではないが、飽和脂肪酸モノアミドや不飽和脂肪酸モノアミド等のアミド水素をアルキル基で置換した構造の化合物であることが好ましく、Ｎ−ラウリルラウリル酸アミド、Ｎ−パルミチルパルミチン酸アミド、Ｎ−ステアリルステアリン酸アミド、Ｎ−ステアリルオレイン酸アミド等が挙げられ、これらを複数種類混合して使用してもよい。
【００３１】
脂肪族ビスアミドおよび／またはアルキル置換型の脂肪族モノアミドを、紡糸するための原料となる樹脂に添加する方法は、特に限定されるものではないが、あらかじめ原料樹脂と添加する物質を加熱溶融混合したマスターチップを作製し、これを紡糸の際に原料樹脂に必要量添加して、添加物質量を調整する方法が好ましい。
【００３２】
ポリ乳酸樹脂としては、ポリ（Ｄ−乳酸）と、ポリ（Ｌ−乳酸）と、Ｄ−乳酸とＬ−乳酸の共重合体、あるいはこれらのブレンド体が好ましいものである。
【００３３】
本発明の生分解性スパンボンド不織布においては、製造する際に刺激臭等の発生もなく製造環境が良好であり、耐加水分解性に優れた生分解性不織布を得るため、耐加水分解安定剤として、カルボジイミド化合物を添加し、該化合物により生分解性不織布を構成する繊維の原料となる脂肪族ポリエステル樹脂の末端カルボキシル基の一部または全部が封鎖されていることが重要である。
【００３４】
本発明の生分解性スパンボンド不織布において耐加水分解安定剤として用いられるカルボジイミド化合物としては、得られる生分解性不織布の用途に適していればよく、モノカルボジイミド化合物が用いられる場合は、５％重量減少温度（以下、「Ｔ５％」と示す）が１７０℃以上のモノカルボジイミド化合物であることが重要であり、Ｔ５％が１９０℃以上のモノカルボジイミド化合物であることがより好ましい。
【００３５】
Ｔ５％が１７０℃未満のモノカルボジイミド化合物では、樹脂成形時に添加した耐加水分解安定剤が分解および／または気化してしまい、不織布の耐熱性や品位が低下する、耐加水分解安定剤が脂肪族ポリエステルのカルボキシル基末端に有効に反応、作用せず十分な耐加水分解性の向上効果を得られない、不織布を製造する際の紡糸時に糸切れが頻発するなどの問題がある。なお、ここで５％重量減少温度とは、ＭＡＣＳＣＩＥＮＣＥ社製“ＴＧ−ＤＴＡ２０００Ｓ”ＴＧ−ＤＴＡ測定機により、試料重量１０ｍｇ程度、窒素雰囲気中にて昇温速度１０℃／分として測定したときの、測定開始前の試料重量に対して重量が５％減量したときの温度として求めた温度である。
【００３６】
本発明の生分解性不織布において、耐加水分解安定剤として用いることのできるモノカルボジイミド化合物の例としては、例えば、Ｎ，Ｎ’−ジ−２，６−ジイソプロピルフェニルカルボジイミド、Ｎ，Ｎ’−ジ−２，６−ジ−ｔｅｒｔ．−ブチルフェニルカルボジイミド、Ｎ，Ｎ’−ジ−２，６−ジエチルフェニルカルボジイミド、Ｎ，Ｎ’−ジ−２−エチル−６−イソプロピルフェニルカルボジイミド、Ｎ，Ｎ’−ジ−２−イソブチル−６−イソプロピルフェニルカルボジイミド、Ｎ，Ｎ’−ジ−２，４，６−トリメチルフェニルカルボジイミド、Ｎ，Ｎ’−ジ−２，４，６−トリイソプロピルフェニルカルボジイミド、Ｎ，Ｎ’−ジ−２，４，６−トリイソブチルフェニルカルボジイミドなどが挙げられる。耐加水分解安定剤として用いられるモノカルボジイミド化合物は、１種の単独使用であっても複数種の混合物であってもよいが、耐熱性および反応性や脂肪族ポリエステルとの親和性の点でＮ，Ｎ’−ジ−２，６−ジイソプロピルフェニルカルボジイミド（以下、ＴＩＣと記す）が好ましく、複数種のモノカルボジイミド化合物を併用する場合は、末端封鎖剤として用いるモノカルボジイミド化合物の総量のうち５０％以上がＴＩＣであることが好ましい。
【００３７】
モノカルボジイミド化合物により末端カルボキシル基を封鎖する方法としては、脂肪族ポリエステルの溶融状態でモノカルボジイミド化合物を末端封鎖剤として適量反応させることで得ることができるが、脂肪族ポリエステルの高重合度化、残存低分子量物の抑制などの観点から、ポリマーの重合反応終了後にモノカルボジイミド化合物を添加、反応させることが好ましい。
【００３８】
上記したモノカルボジイミド化合物と脂肪族ポリエステルとの混合、反応としては、例えば、重縮合反応終了直後の溶融状態の脂肪族ポリエステルにモノカルボジイミド化合物を添加し攪拌・反応させる方法、脂肪族ポリエステルのチップにモノカルボジイミド化合物を添加、混合した後に反応缶あるいはエクストルーダなどで混練、反応させる方法（以下、溶融混練という）、エクストルーダで脂肪族ポリエステルに液状のモノカルボジイミド化合物を連続的に添加し、混練、反応させる方法、モノカルボジイミド化合物を高濃度含有させた脂肪族ポリエステルのマスターチップと脂肪族ポリエステルのホモチップとを混合したブレンドチップをエクストルーダなどで混練、反応させる方法などにより行うことができる。
【００３９】
なお、本発明の生分解性スパンボンド不織布以外のものとなるが、耐加水分解安定剤として、ポリカルボジイミド化合物がカルボジイミド化合物として用いられる場合は、式（ａ）
【００４０】
【化７】
0004807012.tif 000002
で表される４，４’−ジシクロヘキシルメタンジイソシアネート、および式（ｂ）
【００４１】
【化８】
0004807012.tif 000003
で表されるイソホロンジイソシアネート、および、式（ｃ）
【００４２】
【化９】
0004807012.tif 000004
で表されるテトラメチルキシリレンジイソシアネートの少なくとも１種に由来し、分子中に２以上のカルボジイミド基を有し、かつそのイソシアネート末端がカルボン酸で封止されてなるポリカルボジイミド化合物であることが好ましい。
【００４３】
ポリカルボジイミド化合物は、上記式（ａ）で表される４，４’−ジシクロヘキシルメタンジイソシアネート（以下、ＨＭＤＩと略記する）、または、上記式（ｂ）で表されるイソホロンジイソシアネート（以下、ＩＰＤＩと略記する）、または、上記式（ｃ）で表されるテトラメチルキシリレンジイソシアネート（以下、ＴＭＸＤＩと略記する）のいずれか１種に由来するカルボジイミド、もしくは上記化合物の２種混合物、または３種混合物のいずれかの混合物に由来するカルボジイミドで、分子中に２以上のカルボジイミド基、好ましくは５以上のカルボジイミド基を有するものを主成分とする。なお、ポリカルボジイミド中のカルボジイミド基の上限は２０である。
【００４４】
このようなカルボジイミドは、ＨＭＤＩ、またはＩＰＤＩ、またはＴＭＸＤＩまたは上記化合物の２種混合物、または３種混合物を原料とする脱二酸化炭素反応を伴うカルボジイミド化反応により製造することができる。なお、この中でも、得られた繊維の力学的特性が優れているという点で、ＨＭＤＩを５０重量％以上用いたカルボジイミドが好ましく、ＨＭＤＩを８０重量％以上用いたカルボジイミドがより好ましい。
【００４５】
また、その生分解性スパンボンド不織布に添加するポリカルボジイミド化合物としては、脂肪族ポリエステル樹脂中に未反応のポリカルボジイミド化合物が存在しても、熱安定性に優れるために不織布製造時の紡糸性悪化や刺激性ガスの発生を抑えることができることから、イソシアネート末端がカルボン酸を用いて末端を封止されたものであることが必要である。好ましく用いられるカルボン酸は、モノカルボン酸であり、例えば、シクロヘキサンカルボン酸、安息香酸、無水トリメリット酸、２−ナフトエ酸、ニコチン酸、イソニコチン酸、２−フル酸、プロピオン酸、酪酸、イソ酪酸、メタクリル酸、パルミチン酸、ステアリン酸、オレイン酸、ケイ皮酸、グリセリン酸、アセト酢酸、ベンジル酸、アントラニル酸等が挙げられ、この中で最も好ましいのはシクロヘキサンカルボン酸である。
【００４６】
なお、未反応のポリカルボジイミド化合物の熱劣化によって生じる熱分解ガスの発生量を減じるため、ポリカルボジイミド化合物の添加量を、カルボジイミド基当量として脂肪族ポリエステルのトータルカルボキシル基末端量の２倍当量以下にすることが好ましい。ポリカルボジイミド化合物の添加量は、より好ましくはトータルカルボキシル基末端量の１．５倍当量以下であり、さらに好ましくは１．２倍当量以下である。
【００４７】
本発明の生分解性スパンボンド不織布において、耐加水分解性に優れた生分解性スパンボンド不織布を得るため、カルボジイミド化合物により、生分解性スパンボンド不織布を構成する繊維の原料となる脂肪族ポリエステル樹脂の末端カルボキシル基の一部または全部が封鎖されていることが重要であり、その繊維形態は特に限定されるものではない。繊度も通常、スパンボンド不織布に用いられている範囲で使用することができる。
【００４８】
ただし、使用される用途に応じて耐加水分解性を調節できることが好ましいが、耐加水分解性の調節は、モノカルボジイミド化合物の含有量の調節による他、繊維形態によってもコントロールすることができる。例えば、生分解性スパンボンド不織布を芯鞘型複合繊維で構成し、該芯鞘型複合繊維の鞘成分樹脂のみがモノカルボジイミド化合物を含有し、該化合物によってその末端カルボキシル基の一部または全部が封鎖されてなる脂肪族ポリエステル樹脂であれば、該鞘成分比率を調節することにより、生分解性スパンボンド不織布の耐加水分解性を調節することが可能となる利点がある。なお、この芯鞘型複合繊維は芯成分が多数ある、いわゆる海島型複合繊維であってもよいし、芯成分樹脂と鞘成分樹脂が異なる生分解性樹脂であってもかまわない。
【００４９】
本発明の生分解性スパンボンド不織布において、生分解性スパンボンド不織布の耐加水分解性調節のため芯鞘型複合繊維を適用する際は、該鞘成分の比率が、芯鞘型複合繊維の全横断面積の５〜７０ｖｏｌ％であることが重要であり、より好ましくは１０〜６０ｖｏｌ％である。該鞘成分比率が５ｖｏｌ％未満であると、生分解性スパンボンド不織布の製造時、あるいは使用時に耐加水分解安定剤が添加されていない芯成分樹脂が繊維表面に露出しやすく、その部分から加水分解の進行が促進され、生分解性スパンボンド不織布の加水分解性を調節できなくなるため好ましくない。
【００５０】
一方、該鞘成分比率が７０ｖｏｌ％を超えると、生分解性スパンボンド不織布の加水分解性の調節は実質的に不可能になるため、好ましくない。なお、本発明で用いられる芯鞘型複合繊維は、公知の芯鞘型複合繊維製造装置を使用して製造することができ、芯成分となる樹脂と鞘成分となる樹脂を別々のポリマー導入管から各々の濾過室で濾過した後、口金流入孔を介して口金細孔に分割流の状態で会合（合流）させることが可能な複合紡糸口金を使用することで得ることができる。
【００５１】
本発明の生分解性スパンボンド不織布を構成する繊維の原料となる脂肪族ポリエステル樹脂の末端カルボキシル基濃度は、０〜２０当量／ｔｏｎであることが好ましく、０〜１５当量／ｔｏｎであることがより好ましく、０〜１０当量／ｔｏｎであることがさらに好ましい。該末端カルボキシル基濃度が２０当量／ｔｏｎを超えると、目的とする耐加水分解性を得ることができなくなるため好ましくない。なお、本発明でいう末端カルボキシル濃度とは後述する測定方法で測定した値をいう。
【００５２】
本発明の生分解性スパンボンド不織布において、不織布の目付、厚さ、強伸度、通気量などの特性値については、土木資材、農業資材、生活資材、工業資材、車輌資材、建築資材などのそれぞれの用途に適した特性値であればよく、特に限定されるものではないが、不織布の耐加水分解性の指標となる湿熱雰囲気下での強伸度指数低下率は、３０％未満である必要があり、２０％未満であることが好ましく、１０％未満であることがより好ましい。なお、本発明でいう湿熱雰囲気下での強伸度指数低下率とは、後述の実施例の欄（５）に記載した強伸度指数低下率を言う。
【００５３】
本発明における資材とは、土木資材、農業資材、生活資材、工業資材、車輌資材および建築資材の各資材をいう。
【００５４】
本発明における土木資材とは、土木用として用いられる資材であればよく、特に限定されるものではないが、例えば、防草シート、植樹ポット、根巻材、盛土補強材、法面保護材、護岸シート、軟弱地盤表層処理材、吸出し防止材、トンネル排水材などのことである。
【００５５】
本発明における農業資材とは、農業・園芸用として用いられる資材であればよく、特に限定されるものではないが、例えば、べたがけシート、育苗ポット、育苗シート、防根シート、糖度アップシート、マルチシート、防虫シート、防虫袋、農業用テープ材、種蒔シート、種蒔テープなどのことである。
【００５６】
本発明における生活資材とは、生活用品に用いられる資材であればよく、特に限定されるものではないが、例えば、手提げ袋、土産物袋、ラッピング材、スーツカバー、クリーニングカバー、簡易衣料、マスク、ワイパー、枕カバー、布団収納袋、電気製品包装材、食品包装材、ティーバッグ、水切り袋などのことである。
【００５７】
本発明における工業資材とは、工業用として用いられる資材であればよく、特に限定されるものではないが、例えば、フィルター、電線押え巻き材、工業用ワイパー、研磨布、電池セパレータなどのことである。
【００５８】
本発明における車輌資材とは、自動車、電車、航空機、船舶等の各種乗り物用として用いられる資材であればよく、特に限定されるものではないが、例えば、天井材、フロアマット、シート材、異音防止材、スペアタイヤカバー材、トランクルーム内装材、エアバッグラッピング材などのことである。
【００５９】
本発明における建築資材とは、建築用として用いられる資材であればよく、特に限定されるものではないが、例えば、透湿防水シート、屋根下葺材、ルーフィング材、塗膜防水材、遮音材、防音材、吸音材、断熱材、化粧板裏貼り材などのことである。
【実施例】
【００６０】
以下、実施例に基づき本発明をさらに具体的に説明するが、本発明がこれら実施例によって限定されるものではない。なお、下記実施例における各特性値は、次の方法で測定したものである。
【００６１】
（１）Ｍｗ（重量平均分子量）
試料のクロロホルム溶液にテトラヒドロフランを混合し測定溶液とし、これをＷａｔｅｒｓ社製ゲルパーミエーションクロマトグラフ（ＧＰＣ）Ｗａｔｅｒｓ２６９０を用いて、２５℃で測定し、ポリスチレン換算でＭｗを求めた。測定は各試料につき３点行い、その平均値をそれぞれのＭｗとした。
【００６２】
（２）融点（℃）
パーキンエルマ社製示差走査型熱量計ＤＳＣ−２型を用い、昇温速度２０℃／分の条件で測定し、得られた融解吸熱曲線において極値を与える温度を小数点以下第１位まで読み取り、小数点以下第１位を四捨五入した値を融点とした。
【００６３】
（３）単繊維繊度（ｄｔｅｘ）
不織布からランダムに小片サンプル１０個を採取し、走査型電子顕微鏡で５００〜３０００倍の写真を撮影し、各サンプルから１０本ずつ、計１００本の繊維直径を測定し、平均値から繊維径を算出、これをポリマーの密度で補正し、繊度を算出した。算出値の小数点以下第２位を四捨五入した。
【００６４】
（４）目付（ｇ／ｍ2 ）
ＪＩＳ  Ｌ  １９０６（２０００年版）の５．２に基づいて、縦方向３０ｃｍ×横方向３０ｃｍの試料を３点採取し、各試料の重量をそれぞれ測定し、得られた値の平均値を単位面積当たりに換算し、得られた値の小数点以下第１位を四捨五入したものを不織布の目付＜Ａ＞とした。
【００６５】
（５）強伸度指数低下率（％）
不織布の幅方向５ｃｍ×長さ方向３０ｃｍ（縦方向）、および長さ方向５ｃｍ×幅方向３０ｃｍ（横方向）の各サンプルを、温度６０±５℃、相対湿度８０±５％の恒温槽に１４日間吊り下げた状態で放置した。
【００６６】
ＪＩＳ  Ｌ  １９０６（２０００年版）の５．３．１に基づいて、上記恒温槽内に放置したサンプル、および恒温槽内放置前のサンプル（恒温槽内に放置するサンプルを採取する際に同時に採取する）について、つかみ間隔２０ｃｍ、引張速度１０ｃｍ／ｍｉｎの条件で、縦方向および横方向それぞれ５点の引張試験を実施し、得られた強伸度曲線から最大強力（Ｎ／５ｃｍ単位、小数点以下第２位を四捨五入）と破断時の伸度（％単位、小数点以下第２位を四捨五入）を読み取った。
【００６７】
恒温槽内に放置したサンプルについては、縦方向５点の最大強力の平均値をＴMD14、横方向５点の最大強力の平均値をＴCD14、縦方向５点の破断伸度の平均値をＥMD14、横方向５点の破断伸度の平均値をＥCD14とし、恒温槽内放置前のサンプルについては、縦方向５点の最大強力の平均値をＴMD0、横方向５点の最大強力の平均値をＴCD0、縦方向５点の破断伸度の平均値をＥMD0、横方向５点の破断伸度の平均値をＥCD0とした。
【００６８】
それぞれ５点の平均値は、小数点以下第２位を四捨五入した値を採用した。
そして、これらの測定値を用いて、次式により強伸度指数低下率を算出した。この場合も、小数点以下第２位を四捨五入した値を採用した。
強伸度指数低下率（％）＝１００−１００×｛（ＴMD14×√ＥMD14）＋（ＴCD14×√ＥCD14）｝／｛（ＴMD0×√ＥMD0）＋（ＴCD0×√ＥCD0）｝
【００６９】
なお、測定に用いた試料はそれぞれ５ｃｍ×３０ｃｍのサイズで各槽内に投入する前にあらかじめ目付を測定し、上記（３）で測定した同じ試料の目付との差が±２％以内であるもののみを強伸度指数保持率（低下率）の測定に用いた。
【００７０】
（６）カルボキシル基末端濃度（当量／ｔｏｎ）
精秤したサンプルをｏ−クレゾール（水分５％）に溶解し、この溶液にジクロロメタンを適量添加した後、０．０２規定のＫＯＨメタノール溶液にて滴定することにより求めた。このとき、乳酸の環状２量体であるラクチド等のオリゴマーが加水分解し、カルボキシル基末端を生じるため、ポリマーのカルボキシル基末端およびモノマー由来のカルボキシル基末端、オリゴマー由来のカルボキシル基末端の全てを合計したカルボキシル基末端濃度が求まる。
【００７１】
比較例１
末端カルボキシル基濃度が２２．８当量／ｔｏｎ、融点が１６８℃であるポリ乳酸樹脂にＴＩＣを溶融混練により添加し、ＴＩＣ含有量が５．０ｗｔ％のチップを作製した。作製したＴＩＣ５．０ｗｔ％チップと、末端カルボキシル基濃度が２２．８当量／ｔｏｎ、融点が１６８℃であるポリ乳酸樹脂チップを、ＴＩＣ５．０ｗｔ％チップの混合率が２０ｗｔ％になるようにチップ混合装置により混合し、スパンボンド不織布の原料とした。この原料は、脂肪族ビスアミド等を含有しておらず、比較例である。
【００７２】
得られた原料を２３０℃で溶融し、口金温度２３５℃で細孔より紡出した後、エジェクターにより紡糸速度４３００ｍ／分で紡糸し、移動するネットコンベアー上に捕集し得られたウェブを、凸部の面積が１６％のエンボスロールとフラットロールで、温度１４５℃、線圧２５ｋｇ／ｃｍの条件で熱圧着し、単繊維繊度１．６ｄｔｅｘ、目付３０ｇ／ｍ2 のスパンボンド不織布を製造した。得られたスパンボンド不織布の末端カルボキシル基濃度は６．５当量／ｔｏｎであり、強伸度指数低下率は１８．５％であった。
【００７３】
この生分解性不織布は、強伸度指数低下率が１８．５％であり、また目付３０ｇ／ｍ2 のスパンボンド不織布であることから、べたがけシートや防虫袋などの農業資材、電気製品包装材やクリーニングカバーなどの生活資材、フィルターなどの工業資材、天井材などの自動車資材、屋根下葺材、化粧板裏貼り材などの建築資材等の用途に最適と判断できるものであった。
【００７４】
比較例２
ＨＭＤＩを２ｋｇに、末端封止剤としてシクロヘキサンカルボン酸１８０ｇを加え、カルボジイミド化触媒として３−メチル−１−フェニル−２−フォスフォレン−１−オキシドを１０ｇ加えて窒素をバブリングしながら１９０℃で１２時間反応させ、重合度８のポリカルボジイミド化合物（以下、ポリカルボジイミド化合物Ａという）を得た。
【００７５】
末端カルボキシル基濃度が２２．８当量／ｔｏｎ、融点が１６８℃であるポリ乳酸樹脂にポリカルボジイミド化合物Ａを溶融混練により添加し、ポリカルボジイミド化合物Ａ含有量が５．０ｗｔ％のチップを作製した。作製したポリカルボジイミド化合物Ａ５．０ｗｔ％チップと、末端カルボキシル基濃度が２２．８当量／ｔｏｎ、融点が１６８℃であるポリ乳酸樹脂チップを、ポリカルボジイミド化合物Ａ５．０ｗｔ％チップの混合率が１０ｗｔ％になるようにチップ混合装置により混合し、スパンボンド不織布の原料とした。得られた原料を２３０℃で溶融した後、口金温度２３５℃で細孔より紡出した後、エジェクターにより紡糸速度４１００ｍ／分で紡糸し、移動するネットコンベアー上に捕集し得られたウェブを、凸部の面積が１６％のエンボスロールとフラットロールで、温度１４５℃、線圧２５ｋｇ／ｃｍの条件で熱圧着し、単繊維繊度１．２ｄｔｅｘ、目付５０ｇ／ｍ2 のスパンボンド不織布を製造した。得られたスパンボンド不織布の末端カルボキシル基濃度は７．６当量／ｔｏｎであり、強伸度指数低下率は１６．２％であった。このスパンボンド不織布は、耐加水分解安定剤としてポリカルボジイミド化合物を使用しているものであり、また、脂肪族ビスアミド等を含有しておらず、比較例である。
【００７６】
この生分解性不織布は、強伸度指数低下率が１６．２％であり、また目付５０ｇ／ｍ2 のスパンボンド不織布であることから、育苗ポット、糖度アップシート等の農業資材、電気製品包装袋、ラッピング材、簡易衣料などの生活資材、フィルターなどの工業資材、天井材、エアバックラッピング材、トランクルーム内装材などの自動車資材、屋根下葺材、ルーフィング材、遮音材などの建築資材等の用途に最適と判断できるものであった。
【００７７】
比較例３
ＨＭＤＩを２ｋｇに、末端封止剤として安息香酸１８０ｇを加え、カルボジイミド化触媒として３−メチル−１−フェニル−２−フォスフォレン−１−オキシドを１０ｇ加えて窒素をバブリングしながら１９０℃で１２時間反応させ、重合度８のポリカルボジイミド化合物（以下、ポリカルボジイミド化合物Ｂという）を得た。このスパンボンド不織布は、比較例２と同様に、耐加水分解安定剤としてポリカルボジイミド化合物を使用しているものであり、また、脂肪族ビスアミド等を含有しておらず、比較例である。
【００７８】
末端カルボキシル基濃度が２２．８当量／ｔｏｎ、融点が１６８℃であるポリ乳酸樹脂にポリカルボジイミド化合物Ｂを溶融混練により添加し、ポリカルボジイミド化合物Ａ含有量が５．０ｗｔ％のチップを作製した。作製したポリカルボジイミド化合物Ａ５．０ｗｔ％チップと、末端カルボキシル基濃度が２２．８当量／ｔｏｎ、融点が１６８℃であるポリ乳酸樹脂チップを、ポリカルボジイミド化合物Ａ５．０ｗｔ％チップの混合率が２０ｗｔ％になるようにチップ混合装置により混合し、スパンボンド不織布の原料とした。得られた原料を２３０℃で溶融した後、口金温度２３５℃で細孔より紡出した後、エジェクターにより紡糸速度４３００ｍ／分で紡糸し、移動するネットコンベアー上に捕集し得られたウェブを、凸部の面積が１６％のエンボスロールとフラットロールで、温度１４５℃、線圧６０ｋｇ／ｃｍの条件で熱圧着し、単繊維繊度１．６ｄｔｅｘ、目付１００ｇ／ｍ2 のスパンボンド不織布を製造した。得られたスパンボンド不織布の末端カルボキシル基濃度は７．０当量／ｔｏｎであり、強伸度指数低下率は１７．２％であった。
【００７９】
この生分解性不織布は、強伸度指数低下率が１７．２％であり、また、目付１００ｇ／ｍ2 のスパンボンド不織布であることから、防草シートなどの土木資材、防根シート、糖度アップシートなどの農業資材、電気製品包装材、手提げ袋、布団収納袋などの生活資材、フィルターなどの工業資材、天井材、異音防止材などの自動車資材、屋根下葺材、ルーフィング材、吸音材などの建築資材等の用途に最適と判断できるものであった。
【００８０】
実施例１
末端カルボキシル基濃度が２２．８当量／ｔｏｎ、融点が１６８℃であるポリ乳酸樹脂にＴＩＣを溶融混練により添加し、ＴＩＣ含有量が５．０ｗｔ％のチップを作製した。
【００８１】
末端カルボキシル基濃度が２２．８当量／ｔｏｎ、融点が１６８℃であるポリ乳酸樹脂にエチレンビスステアリン酸アミド（以下ＥＢＡという、日本油脂株式会社製アルフローＨ−５０Ｔ）を溶融混練により添加し、ＥＢＡ含有量が５．０ｗｔ％のチップを作製した。
【００８２】
作製したＴＩＣ５．０ｗｔ％チップと、ＥＢＡ５．０ｗｔ％チップと、末端カルボキシル基濃度が２２．８当量／ｔｏｎ、融点が１６８℃であるポリ乳酸樹脂チップを、ＴＩＣ５．０ｗｔ％チップの混合率が１０ｗｔ％、ＥＢＡ５．０ｗｔ％チップの混合率が１０ｗｔ％になるようにチップ混合装置により混合し、スパンボンド不織布の原料とした。得られた原料を２３０℃で溶融し、口金温度２３５℃で細孔より紡出した後、エジェクターにより紡糸速度４３００ｍ／分で紡糸し、移動するネットコンベアー上に捕集し得られたウェブを、凸部の面積が１６％のエンボスロールとフラットロールで、温度１４５℃、線圧２５ｋｇ／ｃｍの条件で熱圧着し、単繊維繊度１．６ｄｔｅｘ、目付３０ｇ／ｍ2  の本発明にかかる生分解性スパンボンド不織布を製造した。得られたスパンボンド不織布の末端カルボキシル基濃度は６．５当量／ｔｏｎであり、強伸度指数低下率は１５．５％であった。
【００８３】
この生分解性不織布は、強伸度指数低下率が１５．５％であり、また目付３０ｇ／ｍ2 のスパンボンド不織布であることから、べたがけシートや防虫袋などの農業資材、電気製品包装材やクリーニングカバーなどの生活資材、フィルターなどの工業資材、天井材などの自動車資材、屋根下葺材、化粧板裏貼り材などの建築資材等の用途に最適と判断できるものであった。
【００８４】
比較例４
末端カルボキシル基濃度が２２．８当量／ｔｏｎ、融点が１６８℃であるポリ乳酸樹脂にＴＩＣを溶融混練により添加し、ＴＩＣ含有量が５．０ｗｔ％のチップを作製した。作製したＴＩＣ５．０ｗｔ％チップと、末端カルボキシル基濃度が２２．８当量／ｔｏｎ、融点が１６８℃であるポリ乳酸樹脂チップを、ＴＩＣ５．０ｗｔ％チップの混合率が２０％になるようにチップ混合装置により混合し、スパンボンド不織布の原料とした。得られた原料を鞘成分、末端カルボキシル基濃度が２２．８当量／ｔｏｎ、融点が１６８℃であるポリ乳酸樹脂を芯成分の原料とし、芯成分、鞘成分ともに２３０℃で溶融し、口金温度２３５℃で細孔より鞘成分比率２０ｖｏｌ％の芯鞘複合繊維として紡出した後、エジェクターにより紡糸速度４３００ｍ／分で紡糸し、移動するネットコンベアー上に捕集し得られたウェブを、凸部の面積が１６％のエンボスロールで、温度１４５℃、線圧２５ｋｇ／ｃｍの条件で熱圧着し、単繊維繊度１．６ｄｔｅｘ、目付５０ｇ／ｍ2 のスパンボンド不織布を製造した。得られたスパンボンド不織布の末端カルボキシル基濃度は１７．６当量／ｔｏｎであり、強伸度指数低下率は２５．５％であった。
【００８５】
この生分解性不織布は、強伸度指数低下率が２５．５％であり、また目付５０ｇ／ｍ2 のスパンボンド不織布であることから、育苗ポット、糖度アップシート等の農業資材、電気製品包装袋、ラッピング材、簡易衣料などの生活資材、フィルターなどの工業資材、天井材、エアバックラッピング材、トランクルーム内装材などの自動車資材、屋根下葺材、ルーフィング材、遮音材などの建築資材等の用途に最適と判断できるものであった。
【００８６】
参考例１
末端カルボキシル基濃度が２２．８当量／ｔｏｎ、融点が１６８℃であるポリ乳酸樹脂にＴＩＣを溶融混練により添加し、ＴＩＣ含有量が５．０ｗｔ％のチップを作製した。作製したＴＩＣ５．０ｗｔ％チップと、末端カルボキシル基濃度が２２．８当量／ｔｏｎ、融点が１６８℃であるポリ乳酸樹脂チップを、ＴＩＣ５．０ｗｔ％チップの混合率が１０％になるようにチップ混合装置により混合し、短繊維不織布の原料とした。得られた原料を２３０℃で溶融し、口金温度２４０℃で細孔より紡出した後、１６００ｍ／分の速度で未延伸糸を巻き取った。続いて、得られた未延伸糸をホットロール−ホットロール系延伸機を用いて延伸温度８０℃、熱セット温度１１６℃で伸度が４０％になるように延伸倍率を設定し延伸し、繊度が２．２ｄｔｅｘの延伸糸を得た。続いて、延伸糸と未延伸糸をクリンパーを用いて捲縮付与し、繊維長６ｍｍにカットし、捲縮数１３．２山／２．５４ｃｍの未延伸短繊維および捲縮数１３．５山／２．５４ｃｍの延伸短繊維を得た。得られた延伸糸の短繊維を高圧ホモジナイザーを用い、繊維懸濁液を高速度で小径オリフィスを通過させ、次いで、これをオリフィス出口近傍の壁体に衝突させて急速に減速させることにより、繊維に切断作用を与え、フィブリル化短繊維を得た。
【００８７】
得られた延伸短繊維、未延伸短繊維およびフィブリル化短繊維を、水槽の中で６０：１５：２５の配合率で混合し分散させ、次いで、繊維と水の混合溶液をメッシュのドラムを用いて、このドラムを回転させつつ、繊維と水を分離し、湿式不織布を漉き上げた。これを２つのロールを用いて搾水し、次いで、１１０℃の表面温度のドラムドライヤーの表面で乾燥を行い、さらに、１４０℃の表面温度のカレンダーロールを用い、線圧３００ｋｇ／ｃｍで熱プレスし未延伸糸を融着させ、単繊維繊度２．４ｄｔｅｘ、目付８０ｇ／ｍ2 の湿式不織布を製造した。得られた湿式不織布の末端カルボキシル基濃度は７．１当量／ｔｏｎであり、強伸度指数低下率は１９．５％であった。
【００８８】
この生分解性不織布は、強伸度指数低下率が１９．５％であり、また目付８０ｇ／ｍ2 の湿式不織布であることから、育苗ポットなどの農業資材、ラッピング材、電気製品包装材などの生活資材、フィルター、電線押え巻き材、電池セパレータなどの工業資材、スペアタイヤカバー材などの自動車資材、防音材などの建築資材等の用途に最適と判断できるものであった。
【００８９】
参考例２
末端カルボキシル基濃度が２２．８当量／ｔｏｎ、融点が１６８℃であるポリ乳酸樹脂にＴＩＣを溶融混練により添加し、ＴＩＣ含有量が５．０ｗｔ％のチップを作製した。作製したＴＩＣ５．０ｗｔ％チップと、末端カルボキシル基濃度が２２．８当量／ｔｏｎ、融点が１６８℃であるポリ乳酸樹脂チップを、ＴＩＣ５．０ｗｔ％チップの混合率が２０％になるようにチップ混合装置により混合し、短繊維不織布の原料とした。得られた原料を島成分、共重合ポリスチレンを海成分とし、島本数７０本／ホールの海島型口金を通して、島／海重量比率３０／７０で溶融紡糸して未延伸糸を得た。得られた未延伸糸を延伸倍率３．０倍で延伸し、捲縮を付与してカットし、繊維長５１ｍｍの海島型複合繊維の原綿を得た。得られた海島型複合繊維の原綿を、カード、クロスラッパー工程を通過させることにより積層ウェブとし、次いで、プレパンチで、１００本／ｃｍ2 のニードルパンチを行って短繊維不織布を得た。
【００９０】
続いて、得られた短繊維不織布シートの上下から、１５００本／ｃｍ2 の針本数でニードルパンチした後、極細繊維化することで単繊維繊度０．０２ｄｔｅｘ、目付２５０ｇ／ｍ2 の短繊維不織布を製造した。得られた短繊維不織布の末端カルボキシル基濃度は５．０当量／ｔｏｎであり、強伸度指数低下率は１１．４％であった。
【００９１】
この生分解性不織布は、強伸度指数低下率が１１．４％であり、また、目付２５０ｇ／ｍ2 の短繊維不織布であることから、防草シートなどの土木資材、育苗ポットなどの農業資材、手提げ袋、電気製品包装材などの生活資材、フィルター、工業用ワイパーなどの工業資材、天井材、異音防止材などの自動車資材、吸音材、断熱材などの建築資材等の用途に最適と判断できるものであった。
【００９２】
【表１】
0004807012.tif 000005
【００９３】
上述した実施例１、比較例１〜４、参考例１、２で得られた各不織布の特性は、表１に示したとおりである。これら不織布はいずれも強伸度指数低下率が３０．０％未満であり、耐加水分解性に優れていた。また、これらの不織布は、製造する際に刺激臭等の発生もなく製造環境が良好であった。中でも、本発明の実施例１のものは、スパンボンド不織布の中で強伸度指数低下率が１５．５％と最も小さく耐加水分解性に最も優れている。
【００９４】
比較例５
末端カルボキシル基濃度が２２．８当量／ｔｏｎ、融点が１６８℃であるポリ乳酸樹脂を原料とし、２３０℃で溶融した後、口金温度２３５℃で細孔より紡出した後、エジェクターにより紡糸速度４３００ｍ／分で紡糸し、移動するネットコンベアー上に捕集し得られたウェブを、凸部の面積が１６％のエンボスロールとフラットロールで、温度１４５℃、線圧２５ｋｇ／ｃｍの条件で熱圧着し、単繊維繊度１．６ｄｔｅｘ、目付３０ｇ／ｍ2  のスパンボンド不織布を製造した。得られたスパンボンド不織布の末端カルボキシル基濃度は２２．８当量／ｔｏｎであり、強伸度指数低下率は５５．８％であった。
【００９５】
この生分解性不織布は、目付３０ｇ／ｍ2 のスパンボンド不織布であることから、電気製品包装材などの生活資材、天井材などの自動車資材の用途として検討されたが、強伸度指数低下率は５５．８％であり、この点から同用途には不向きと判断できるものであった。
【００９６】
比較例６
末端カルボキシル基濃度が２２．８当量／ｔｏｎ、融点が１６８℃であるポリ乳酸樹脂に２，２'−ｍ−フェニレンビス（２−オキサゾリン）（以下、ＰＢＯという）を溶融混練により添加し、ＰＢＯ含有量が０．５ｗｔ％の原料チップを作製した。得られた原料を２３０℃で溶融した後、口金温度２３５℃で細孔より紡出し、エジェクターにより紡糸速度４０００ｍ／分で紡糸し、移動するネットコンベアー上に捕集し得られたウェブを、凸部の面積が１６％のエンボスロールとフラットロールで、温度１４５℃、線圧２５ｋｇ／ｃｍの条件で熱圧着し、単繊維繊度１．８ｄｔｅｘ、目付５０ｇ／ｍ2  のスパンボンド不織布を製造した。得られたスパンボンド不織布の末端カルボキシル基濃度は２１．２当量／ｔｏｎであり、強伸度指数低下率は５３．４％であった。
【００９７】
この生分解性不織布は、目付５０ｇ／ｍ2 のスパンボンド不織布であることから、電気製品包装材などの生活資材、フィルターなどの工業資材、天井材、エアバックラッピング材、トランクルーム内装材などの自動車資材、屋根下葺材などの建築資材等の用途として検討されたが、強伸度指数低下率は５３．４％であり、この点から同用途には不向きと判断できるものであった。
【００９８】
得られた不織布の特性は、表１に示したとおりであるが、比較例５の不織布は強度指数低下率が３０．０％以上のものであり、耐加水分解性に劣っていた。また、比較例６の不織布は、末端カルボキシル基の封鎖効果が少なく、強伸度指数低下率が３０．０％以上のものであり、耐加水分解性に劣っていた。
【産業上の利用可能性】
【００９９】
本発明の生分解性不織布は、製造する際に刺激臭等の発生もなく製造環境が良好であり、耐加水分解性に優れた生分解性不織布が得られるため、防草シート、植樹ポットなどの土木資材や、べたがけシート、育苗ポットなどの農業資材や、手提げ袋、ラッピング材などの生活資材や、フィルター、電線押え巻き材などの工業資材や、天井材、フロアマットなどの車輌資材や、透湿防水シート、屋根下葺材などの建築資材に適用でき、有用である。